(57)【特許請求の範囲】
【請求項１】
下記式（１Ａ）で表される化合物。
【化１】
0005395352.tif 000016
（式中、Ｒ１はシアノ基、ハロゲン原子又はアルキル基を示し、Ｒ３はＣ６−１０アリール基を示し、ｋは０〜４の整数、ｍは１以上の整数である。）
【請求項２】
式（１Ａ）において、ｍが１〜４である請求項１記載の化合物。
【請求項３】
式（１Ａ）において、ｍが１〜２であり、Ｒ３がフェニル基である請求項１又は２記載の化合物。
【請求項４】
９，９−ビス［４−（２−ヒドロキシプロポキシ）−３−フェニルフェニル］フルオレンである請求項１〜３のいずれかに記載の化合物。
【請求項５】
請求項１〜４のいずれかに記載の化合物で構成されたジオール成分とジカルボン酸成分とを重合成分とするポリエステル。
【発明の詳細な説明】
【技術分野】
【０００１】
本発明は、フルオレン骨格（詳細には、９，９−ビスフェニルフルオレン骨格）を有する新規なアルコールに関する。
【背景技術】
【０００２】
９，９−ビスフェニルフルオレン骨格などのフルオレン骨格を有する化合物は、屈折率、耐熱性などにおいて優れた機能を有しており、樹脂原料や添加剤として用いることが知られている。そして、このようなフルオレン骨格の優れた機能を樹脂に発現し、成形可能とする方法としては、反応性基（ヒドロキシル基など）を有するフルオレン化合物、例えば、ビスフェノールフルオレン（ＢＰＦ）、ビスクレゾールフルオレン（ＢＣＦ）、ビスフェノキシエタノールフルオレン（ＢＰＥＦ）などを、樹脂の構成成分として利用し、樹脂の骨格構造の一部にフルオレン骨格を導入する方法が知られている。
【０００３】
例えば、フルオレン骨格を有する化合物をエポキシ樹脂原料として用いた例として、特許第３６５９５３３号公報（特許文献１）には、下記式（１）で表されるエポキシ樹脂が開示されている。
【０００４】
【化１】
0005395352.tif 000002
【０００５】
（式中、Ｒはそれぞれ独立して水素原子または炭素数１〜４のアルキル基を表し、Ｇはグリシジル基を表す。）
この文献には、基Ｒに関し、水素原子、メチル基、エチル基、プロピル基、ブチル基等が好ましい基として挙げられ、水素原子またはメチル基が特に好ましいと記載されている。そして、この文献の実施例では、９，９−ビス［４−（２−グリシジルオキシエトキシ）フェニル］フルオレン、９，９−ビス［４−（２−グリシジルオキシエトキシ）−３−メチルフェニル］フルオレンを得たことが記載されている。
【０００６】
また、特開２００５−１６２７８５号公報（特許文献２）には、フルオレン骨格を有する化合物と、熱可塑性樹脂とで構成された樹脂組成物が開示されており、前記フルオレン骨格を有する化合物として、９，９−ビス（４−グリシジルオキシフェニル）フルオレン、９，９−ビス（４−グリシジルオキシ−３−メチルフェニル）フルオレン、９，９−ビス（４−グリシジルオキシ−３，５−ジメチルフェニル）フルオレン、９，９−ビス（４−グリシジルオキシエトキシフェニル）フルオレン、９，９−ビス（４−グリシジルオキシエトキシ−３−メチルフェニル）フルオレン、９，９−ビス（４−グリシジルオキシエトキシ−３，５−ジメチルフェニル）フルオレンなどのグリシジルエーテルを使用できると記載されている。
【０００７】
これらの文献に記載のエポキシ樹脂では、９，９−ビスフェニルフルオレン骨格を有しているため、ビスフェノールＡ型エポキシ樹脂などの従来のエポキシ樹脂に比べて、耐熱性を向上できる。しかし、このようなエポキシ樹脂は、高い溶融粘度を有している場合が多く、ハンドリング性の点で十分でない場合も多かった。
【０００８】
また、光学用オーバーコート剤、ハードコート剤、反射防止膜、眼鏡レンズ、光ファイバー、光導波路、ホログラムなどの光学材料用途などとして、ビスフェノール類（ビスフェノールＡなど）又はそのエチレンオキシド付加体のジアクリレートなどの多官能性アクリレートが使用されている。このような多官能性アクリレートには、耐湿性、耐熱性、高屈折率などの特性の向上が求められており、前記エポキシ樹脂などと同様に、フルオレン骨格を有する化合物を多官能性アクリレート原料として用いることも知られている。
【０００９】
例えば、特開平４−３２５５０８号公報（特許文献３）には、下記式（１）で示される化合物を主成分とするラジカル重合可能な組成物の共重合体であって、屈折率が１．６０以上であるプラスチックレンズ材料が開示されている。
【００１０】
【化２】
0005395352.tif 000003
【００１１】
（式中、Ｒ１、Ｒ２は水素又はメチル基を、ｍ、ｎは０〜５の整数を示す）
この文献には、前記式（１）で示される化合物として、９，９−ビス（４−ヒドロキシフェニル）フルオレンに（メタ）アクリル酸クロリドを反応させた化合物、又は９，９−ビス（４−ヒドロキシフェニル）フルオレンにエチレンオキシド又はプロピレンオキシドを付加させたのち、（メタ）アクリル酸を反応させた化合物が記載されている。
【００１２】
また、前記特許文献２には、フルオレン骨格を有する化合物と、熱可塑性樹脂とで構成された樹脂組成物が開示されており、前記フルオレン骨格を有する化合物として、９，９−ビス（４−（メタ）アクリロイルオキシフェニル）フルオレン、９，９−ビス（３−メチル−４−（メタ）アクリロイルオキシフェニル）フルオレン、９，９−ビス（３−メチル−４−（２−（メタ）アクリロイルオキシエトキシ）フェニル）フルオレンなどの二官能性（メタ）アクリレートを使用できると記載されている。
【００１３】
さらに、特開２００７−９１８７０号公報（特許文献４）には、フルオレン骨格を有する特定の多官能性（メタ）アクリレート、重合性基を有する加水分解縮合性有機ケイ素化合物、および光酸発生剤とで構成された重合性組成物が開示されており、前記多官能性（メタ）アクリレートとして、９，９−ビス（モノ乃至トリヒドロキシフェニル）フルオレン類の（メタ）アクリレートの他、９，９−ビス（４−（メタ）アクリロイルオキシエトキシ−３−フェニルフェニル）フルオレンなどの９，９−ビス（モノ乃至トリヒドロキシフェニル）フルオレン類のアルキレンオキシド付加体の（メタ）アクリレートも使用できると記載されている。
【００１４】
これらの文献に記載の（メタ）アクリレートでは、９，９−ビスフェニルフルオレン骨格を有しているため、ビスフェノール類又はそのエチレンオキシド付加体のジ（メタ）アクリレートなどの従来の（メタ）アクリレートに比べて高屈折率化できるなど、種々の特性を向上できる。しかし、これらの文献に記載の（メタ）アクリレートでは、合成後単独で固化しやすいなど、ハンドリング性の点で十分でないものがあり、より一層、実用性に優れた（メタ）アクリレートの開発が期待されている。
【００１５】
以上のように、樹脂原料などとして用いたとき、ハンドリング性や耐熱性などの特性をさらに向上できるフルオレン骨格を有する化合物が求められている。
【特許文献１】特許第３６５９５３３号公報（請求項１、段落番号［００１３］、実施例）
【特許文献２】特開２００５−１６２７８５号公報（請求項１、段落番号［００４３］、［００４４］）
【特許文献３】特開平４−３２５５０８号公報（請求項１、段落番号［００１１］）
【特許文献４】特開２００７−９１８７０号公報（請求項１、段落番号［００４１］）
【発明の開示】
【発明が解決しようとする課題】
【００１６】
従って、本発明の目的は、フルオレン骨格（９，９−ビスフェニルフルオレン骨格）を有していても、優れたハンドリング性を付与できる新規なフルオレン骨格含有アルコールを提供することにある。
【００１７】
本発明の他の目的は、溶融粘度を低減できる新規なフルオレン骨格含有アルコールを提供することにある。
【００１８】
本発明のさらに他の目的は、高温での曲げ弾性率を低減できる新規なフルオレン骨格含有アルコールを提供することにある。
【００１９】
本発明の別の目的は、耐熱性の向上と溶融粘度の低減とを両立できる新規なフルオレン骨格含有アルコールを提供することにある。
【００２０】
本発明のさらに別の目的は、優れたハンドリング性および高屈折率を付与できる新規なフルオレン骨格含有アルコールを提供することにある。
【課題を解決するための手段】
【００２１】
本発明者らは、前記課題を達成するため鋭意検討した結果、９，９−ビス（モノアリールフェニル）フルオレン骨格などと分岐オキシアルキレン基（オキシプロピレン基など）とを組み合わせた新規なフルオレン骨格含有アルコールは、樹脂原料（エポキシ樹脂原料、アクリレート原料、ポリエステル原料など）などとして用いると、従来のフルオレン骨格含有化合物［例えば、９，９−ビス（４−ヒドロキシ−３−フェニルフェニル）フルオレン、９，９−ビス（４−ヒドロキシエトキシ−３−フェニルフェニル）フルオレンなどの同一のフルオレン骨格を有する化合物又はそのエチレンオキシド付加物］などに比べ、９，９−ビスフェニルフルオレン骨格を有しているにもかかわらず、優れたハンドリング性を付与できることを見出し、本発明を完成した。
【００２２】
すなわち、本発明の化合物は、下記式（１）で表される化合物である。
【００２３】
【化３】
0005395352.tif 000004
【００２４】
（式中、Ｒ１はシアノ基、ハロゲン原子又はアルキル基を示し、Ｒ２は分岐アルキレン基を示し、Ｒ３は炭化水素環基を示し、ｋは０〜４の整数、ｍは１以上の整数である。）
前記式（１）において、Ｒ２は、例えば、分岐Ｃ３−４アルキレン基（例えば、プロピレン基など）であってもよく、ｍは１〜４程度であってもよい。また、前記式（１）において、Ｒ３は、Ｃ６−１０アリール基（例えば、フェニル基）などのアリール基であってもよい。特に、前記式（１）において、Ｒ２がプロピレン基であり、ｍが１〜２であり、Ｒ３がフェニル基であってもよい。
【００２５】
代表的な前記式（１）で表される化合物には、下記式（１Ａ）で表される化合物が含まれる。
【００２６】
【化４】
0005395352.tif 000005
【００２７】
（式中、Ｒ１、Ｒ２、Ｒ３、ｋ、およびｍは前記と同じ。）
特に、前記式（１）で表される化合物は、９，９−ビス［４−（２−ヒドロキシプロポキシ）−３−Ｃ６−１０フェニルフェニル］フルオレン｛例えば、９，９−ビス［４−（２−ヒドロキシプロポキシ）−３−フェニルフェニル］フルオレンなど｝であってもよい。
【００２８】
本発明には、前記化合物を重合成分とする樹脂も含まれる。このような樹脂は、例えば、前記化合物（前記式（１）で表される化合物）で少なくとも構成されたジオール成分と、ジカルボン酸成分とを重合成分とするポリエステル（ポリエステル樹脂）であってもよい。
【００２９】
なお、本明細書において、化合物名などの「類」とは、「置換基を有さない」場合と「置換基を有する」場合とを含み、「置換基を有していてもよい」ことを意味する場合がある。
【発明の効果】
【００３０】
本発明の新規なフルオレン骨格含有アルコールは、樹脂原料（例えば、エポキシ樹脂原料、アクリレート原料など）などとして用いても高粘度化、合成直後の単独硬化などを生じることがなく、フルオレン骨格（９，９−ビスフェニルフルオレン骨格）を有していても、優れたハンドリング性を付与できる。
【００３１】
また、本発明のフルオレン骨格含有アルコールは、樹脂原料（エポキシ樹脂原料など）として用いると、溶融粘度を低減できる。例えば、本発明のフルオレン骨格含有アルコールを原料とするエポキシ樹脂は、従来のフルオレン骨格含有アルコールを原料とするエポキシ樹脂［９，９−ビス（４−グリシジルオキシ−３−フェニルフェニル）フルオレン、９，９−ビス（４−グリシジルオキシエトキシ−３−フェニルフェニル）フルオレンなどの同一のフルオレン骨格を有する化合物又はそのエチレンオキシド付加体のグリシジルエーテルなど］に比べて、溶融粘度を大きく低減でき、ハンドリング性に優れている。さらに、本発明のアルコールは、例えば、エポキシ樹脂原料などとして用いたとき、高温での曲げ弾性率を低減できる。
【００３２】
さらにまた、本発明のアルコールは、９，９−ビス（モノアリールフェニル）フルオレン骨格などと分岐オキシアルキレン基（オキシプロピレン基など）とを有しているためか、樹脂原料（エポキシ樹脂原料など）として用いたとき、従来の９，９−ビスフェニルフルオレン骨格（９，９−ビス（フェニル）フルオレン骨格、９，９−ビス（メチルフェニル）フルオレン骨格など）を有する化合物（９，９−ビス（４−ヒドロキシエトキシフェニル）フルオレン、９，９−ビス（４−ヒドロキシエトキシ−３−メチルフェニル）フルオレン、９，９−ビス（４−ヒドロキシエトキシ−３，５−ジメチルフェニル）フルオレンなど）などを用いた場合に比べて耐熱性が高く、しかも、意外にも溶融粘度が低いため、耐熱性の向上と溶融粘度の低減とを両立できる。
【００３３】
また、本発明のアルコールは、（メタ）アクリレート原料、ポリエステル原料などの樹脂原料として用いたとき、エチレンオキシド付加体などに比べて、優れたハンドリング性および高屈折率を付与できる。
【００３４】
そのため、本発明のアルコールは、高耐熱性、高屈折率などの優れた特性を樹脂などに付与できるとともに、実用的価値が高い。
【発明を実施するための最良の形態】
【００３５】
本発明の化合物は、下記式（１）で表される化合物である。
【００３６】
【化５】
0005395352.tif 000006
【００３７】
（式中、Ｒ１は置換基を示し、Ｒ２は分岐アルキレン基を示し、Ｒ３は炭化水素環基を示し、ｋは０〜４の整数、ｍは１以上の整数である。）
上記式（１）において、基Ｒ１で表される置換基としては、例えば、シアノ基、ハロゲン原子（フッ素原子、塩素原子、臭素原子など）、炭化水素基［例えば、アルキル基、アリール基（フェニル基などのＣ６−１０アリール基）など］などの非反応性置換基が挙げられ、特に、ハロゲン原子、シアノ基又はアルキル基（特にアルキル基）である場合が多い。アルキル基としては、メチル基、エチル基、プロピル基、イソプロピル基、ブチル基、ｔ−ブチル基などのＣ１−６アルキル基（例えば、Ｃ１−４アルキル基、特にメチル基）などが例示できる。なお、ｋが複数（２以上）である場合、基Ｒ１は互いに異なっていてもよく、同一であってもよい。また、フルオレン（又はフルオレン骨格）を構成する２つのベンゼン環に置換する基Ｒ１は同一であってもよく、異なっていてもよい。また、フルオレンを構成するベンゼン環に対する基Ｒ１の結合位置（置換位置）は、特に限定されない。好ましい置換数ｋは、０〜１、特に０である。なお、フルオレンを構成する２つのベンゼン環において、置換数ｋは、互いに同一又は異なっていてもよい。
【００３８】
前記式（１）において、基Ｒ２で表される分岐アルキレン基としては、例えば、プロピレン基（又は１，２−プロパンジイル基）、１，２−ブタンジイル基などの分岐Ｃ３−６アルキレン基、好ましくは分岐Ｃ３−４アルキレン基、さらに好ましくはプロピレン基が挙げられる。なお、ｍが２以上であるとき、分岐アルキレン基は異なる分岐アルキレン基で構成されていてもよく、通常、同一の分岐アルキレン基で構成されていてもよい。また、２つのベンゼン環において、基Ｒ２は同一であっても、異なっていてもよく、通常同一であってもよい。
【００３９】
オキシアルキレン基（ＯＲ２）の数（付加モル数）ｍは、１〜１５（例えば、１〜１２）程度の範囲から選択でき、例えば、１〜８、好ましくは１〜６、さらに好ましくは１〜４（例えば、１〜３）、特に１〜２であってもよい。なお、置換数ｍは、異なるベンゼン環において、同一であっても、異なっていてもよい。また、２つのベンゼン環において、オキシアルキレン基の合計（ｍ×２）は、２〜３０（例えば、２〜２４）程度の範囲から選択でき、例えば、２〜１６（例えば、２〜１４）、好ましくは２〜１２（例えば、２〜１０）、さらに好ましくは２〜８（例えば、２〜６）、特に２〜４（例えば、２〜３）であってもよい。
【００４０】
また、前記式（１）において、基Ｒ３で表される炭化水素環基としては、例えば、シクロアルキル基、アリール基などが含まれる。シクロアルキル基としては、例えば、シクロペンチル基、シクロヘキシル基、メチルシクロヘキシル基、シクロへプチル基などのＣ４−１０シクロアルキル基、好ましくはＣ５−８シクロアルキル基などが挙げられる。アリール基としては、例えば、フェニル基、トリル基（２−トリル基、３−トリル基、４−トリル基）、キシリル基（２，６−キシリル基、２，４−キシリル基、３，４−キシリル基など）などのＣ６−１０アリール基、好ましくはＣ６−８アリール基、さらに好ましくはフェニル基などが挙げられる。好ましいＲ３は、アリール基である。なお、異なるベンゼン環に置換する基Ｒ４は互いに同一又は異なっていてもよく、通常、同一であってもよい。
【００４１】
代表的な前記式（１）で表される化合物には、９，９−ビス（ヒドロキシ分岐アルコキシ−モノアリールフェニル）フルオレン類（前記式（１）においてｍが１である化合物）、９，９−ビス（ヒドロキシポリ分岐アルコキシ−モノアリールフェニル）フルオレン類（前記式（１）においてｍが２以上である化合物）が含まれる。
【００４２】
９，９−ビス（ヒドロキシ分岐アルコキシ−モノアリールフェニル）フルオレン類には、例えば、９，９−ビス（ヒドロキシ分岐Ｃ３−４アルコキシ−モノアリールフェニル）フルオレン類｛例えば、９，９−ビス［４−（２−ヒドロキシプロポキシ）−３−フェニルフェニル］フルオレン、９，９−ビス［４−（２−ヒドロキシプロポキシ）−３−トリルフェニル］フルオレンなどの９，９−ビス（ヒドロキシ分岐Ｃ３−４アルコキシ−モノＣ６−１０アリールフェニル）フルオレン、好ましくは９，９−ビス（２−ヒドロキシプロポキシ−モノＣ６−８アリールフェニル）フルオレン｝などが含まれる。
【００４３】
９，９−ビス（ヒドロキシポリ分岐アルコキシ−モノアリールフェニル）フルオレン類には、前記９，９−ビス（ヒドロキシ分岐アルコキシ−モノアリールフェニル）フルオレン類に対応し、ｍが２以上である化合物、例えば、９，９−ビス（ヒドロキシジ分岐Ｃ３−４アルコキシ−モノアリールフェニル）フルオレン類｛例えば、９，９−ビス｛４−［２−（２−ヒドロキシプロポキシ）プロポキシ］−３−フェニルフェニル｝フルオレンなどの９，９−ビス（ヒドロキシジ分岐Ｃ３−４アルコキシ−モノＣ６−１０アリールフェニル）フルオレン、好ましくは９，９−ビス［２−（２−ヒドロキシプロポキシ）プロポキシ−モノＣ６−８アリールフェニル］フルオレン｝などが含まれる。
【００４４】
これらのうち、好ましい式（１）で表される化合物には、式（１）において、Ｒ３の置換位置が３位である化合物、すなわち、下記式（１Ａ）で表される化合物が含まれる。
【００４５】
【化６】
0005395352.tif 000007
【００４６】
（式中、Ｒ１、Ｒ２、Ｒ３、ｋ、およびｍは前記と同じ。）
特に好ましい前記式（１）で表される化合物には、前記式（１Ａ）で表される化合物のうち、Ｒ２がプロピレン基である化合物、例えば、９，９−ビス［４−（２−ヒドロキシプロポキシ）−３−アリールフェニル］フルオレン類｛例えば、９，９−ビス［４−（２−ヒドロキシプロポキシ）−３−Ｃ６−１０アリールフェニル］フルオレンなど｝、９，９−ビス｛４−［２−（２−ヒドロキシプロポキシ）プロポキシ］−３−アリールフェニル｝フルオレン類｛例えば、９，９−ビス｛４−［２−（２−ヒドロキシプロポキシ）プロポキシ］−３−Ｃ６−１０アリールフェニル｝フルオレン｝などが含まれる。
【００４７】
（式（１）で表される化合物の製造方法）
前記式（１）で表される化合物は、特に限定されないが、例えば、（１）下記式（２Ａ）で表される化合物と、基Ｒ２に対応するアルキレンオキシド又は基Ｒ２に対応するアルキレンカーボネートとを反応させる方法、（２）下記式（２Ｂ）で表される化合物と、下記式（２Ｃ）で表される化合物とを反応させる方法などにより得ることができる。
【００４８】
【化７】
0005395352.tif 000008
【００４９】
（式中、Ｒ１、Ｒ２、Ｒ３、ｋ、ｍは前記と同じ。）
（方法（１））
方法（１）において、前記式（２Ａ）で表される化合物としては、前記式（１）で表される化合物に対応する化合物、例えば、９，９−ビス（ヒドロキシ−モノアリールフェニル）フルオレン類［例えば、９，９−ビス（４−ヒドロキシ−３−フェニルフェニル）フルオレンなどの９，９−ビス（ヒドロキシ−モノＣ６−１０アリールフェニル）フルオレン］などが含まれる。
【００５０】
なお、前記式（２Ａ）で表される化合物は、市販品を用いてもよく、慣用の方法、例えば、酸（例えば、塩酸、硫酸などの無機酸、固体酸など）及びチオール類（メルカプトカルボン酸など）の存在下で、前記式（２Ｂ）で表される化合物（フルオレノン類）と、対応するフェノール類（例えば、２−ヒドロキシビフェニルなどのヒドロキシビフェニル）とを反応させる方法などにより製造したものを用いてもよい。
【００５１】
原料として使用する前記式（２Ａ）で表される化合物の純度は特に限定されないが、通常、９５重量％以上であり、好ましくは９９重量％以上であってもよい。
【００５２】
また、方法（１）において、基Ｒ２に対応するアルキレンオキシドとしては、プロピレンオキシド、ブチレンオキシド（１，２−エポキシブタン）などの分岐Ｃ３−６アルキレンオキシド、好ましくは分岐Ｃ３−４アルキレンオキシドなどが挙げられる。基Ｒ２に対応するアルキレンカーボネートとしては、プロピレンカーボネート、ブチレンカーボネートなどの分岐Ｃ３−６アルキレンカーボネート、好ましくは分岐Ｃ３−４アルキレンカーボネートなどが挙げられる。なお、アルキレンオキシド又はアルキレンカーボネートを反応させると、前記式（２Ａ）で表される化合物のヒドロキシル基を介して（ポリ）オキシアルキレン単位を導入できる。アルキレンカーボネートを使用する場合、アルキレンカーボネートが付加したのち、脱炭酸反応が生じることにより、オキシアルキレン単位（分岐アルコキシ単位）が導入される。
【００５３】
方法（１）において、基Ｒ２に対応するアルキレンオキシド又は基Ｒ２に対応するアルキレンカーボネートの使用量は、付加させるアルキレンオキシド単位の数に応じて調整でき、前記式（２Ａ）で表される化合物１モルに対して、例えば、２〜５０モル（例えば、２〜４０モル）、好ましくは２〜３０モル（例えば、２〜２５モル）、さらに好ましくは２〜２０モル（例えば、２〜１５モル）程度であってもよい。
【００５４】
反応は、触媒の非存在下で行ってもよいが、通常、触媒の存在下で行うことができる。触媒としては、塩基触媒、酸触媒が例示でき、通常、塩基触媒を使用できる。塩基触媒としては、金属水酸化物（水酸化ナトリウムなどのアルカリ金属又はアルカリ土類金属水酸化物など）、金属炭酸塩（炭酸ナトリウムなどのアルカリ金属又はアルカリ土類金属炭酸塩、炭酸水素ナトリウムなどのアルカリ金属又はアルカリ土類金属炭酸水素塩など）などの無機塩基；アミン類［例えば、第３級アミン類（トリエチルアミンなどのトリアルキルアミン、Ｎ，Ｎ−ジメチルアニリンなどの芳香族第３級アミン、１−メチルイミダゾールなどの複素環式第３級アミン）など］、カルボン酸金属塩（酢酸ナトリウム、酢酸カルシウムなどの酢酸アルカリ金属又はアルカリ土類金属塩など）などの有機塩基などが例示できる。触媒（塩基触媒）は、単独で又は２種以上組み合わせてもよい。
【００５５】
触媒の使用量は、触媒の種類に応じて調整でき、前記式（２Ａ）で表される化合物１重量部に対して、例えば、０．００１〜１重量部（例えば、０．００３〜０．５重量部）、好ましくは０．００５〜０.３重量部、さらに好ましくは０．０１〜０.１重量部程度であってもよい。
【００５６】
反応は、溶媒中で行ってもよい。溶媒としては、特に限定されず、使用する原料に応じて選択でき、例えば、アルキレンオキシドを使用する場合には、エーテル系溶媒（ジエチルエーテルなどのジアルキルエーテル類、テトラヒドロフラン、ジオキサンなどの環状エーテル類、アニソールなど）、ハロゲン系溶媒（塩化メチレン、クロロホルム、四塩化炭素などのハロゲン化炭化水素類）、炭化水素系溶媒（ベンゼン、トルエン、キシレンなどの芳香族炭化水素類など）などが挙げられる。また、アルキレンカーボネートを使用する場合には、前記例示の溶媒の他、アルコール類（メタノール、エタノールなどのＣ１−４アルコール、エチレングリコール、プロピレングリコール、ジエチレングリコール、ジプロピレングリコールなどの（ポリ）Ｃ２−３アルキレングリコールなど）などを使用してもよい。溶媒は単独で又は２種以上組み合わせてもよい。溶媒の使用量は、前記式（２Ａ）で表される化合物１重量部に対して、例えば、１〜３０重量部、好ましくは１．５〜２０重量部、さらに好ましくは２〜１０重量部程度であってもよい。
【００５７】
反応は、付加させる化合物（アルキレンオキシド、アルキレンカーボネート）などの種類に応じて、例えば、０〜１７０℃、好ましくは１０〜１５０℃、さらに好ましくは２０〜１３０℃程度で行う場合が多い。特に、アルキレンカーボネートを使用する場合、脱炭酸反応を効率よく行うため、例えば、７０〜１５０℃、好ましくは８０〜１２０℃程度で反応させる場合が多い。また、反応時間は、例えば、３０分〜４８時間、通常、１〜２４時間、好ましくは２〜１０時間程度である。
【００５８】
反応は、攪拌しながら行ってもよく、空気中又は不活性雰囲気（窒素、希ガスなど）中で行ってもよく、常圧又は加圧下で行ってもよい。また、必要に応じて、発生するガス（二酸化炭素など）を除去しながら反応を行ってもよい。
【００５９】
目的生成物（式（１）で表される化合物）は、反応終了後の反応混合物から、慣用の精製方法（抽出、晶析など）を利用して精製してもよい。
【００６０】
（方法（２））
方法（２）において、前記式（２Ｂ）で表される化合物としては、９−フルオレノンなどのフルオレノン類が挙げられる。なお、反応に使用する式（２Ｂ）で表される化合物（フルオレノン類）の純度は、特に限定されないが、通常、９５重量％以上、好ましくは９９重量％以上であってもよい。
【００６１】
また、方法（２）において、前記式（２Ｃ）で表される化合物としては、例えば、分岐アルキレングリコールモノ（モノアリールフェニル）エーテル類｛例えば、分岐Ｃ３−４アルキレングリコールモノビフェニリルエーテル［２−（２−ビフェニリルオキシ）プロパノールなど］などの分岐Ｃ３−４アルキレングリコールモノ（モノＣ６−１０アリールフェニル）エーテルなど｝などの前記式（２Ｃ）においてｍが１であるアルコール類；ジ分岐アルキレングリコールモノ（モノアリールフェニル）エーテル類｛例えば、ジ分岐Ｃ３−４アルキレングリコールモノビフェニリルエーテル［ジプロピレングリコールモノビフェニリルなど］などのジ分岐Ｃ３−４アルキレングリコールモノ（モノＣ６−１０アリールフェニル）エーテルなど｝などの前記式（２Ｃ）においてｍが２以上であるアルコール類などが挙げられる。
【００６２】
なお、前記式（２Ｃ）で表される化合物（アルコール類）の純度は、特に限定されないが、通常、９５重量％以上、好ましくは９７重量％以上、さらに好ましくは９９重量％以上であってもよい。
【００６３】
反応は、触媒の存在下で行ってもよい。触媒としては、通常、酸触媒が使用できる。酸触媒としては、無機酸［硫酸、塩化水素、塩酸（５〜３６重量％、好ましくは２０〜３６重量％程度の塩化水素の水溶液など）、リン酸など］、有機酸［スルホン酸（メタンスルホン酸などのアルカンスルホン酸など）など］などが挙げられる。前記硫酸には、希硫酸（例えば、３０〜９０重量％程度の硫酸）、濃硫酸（例えば、濃度９０重量％以上の硫酸）、発煙硫酸などが含まれ、反応系において硫酸に転化可能であれば、硫酸前駆体として、三酸化硫黄を使用してもよい。また、固体酸（陽イオン交換樹脂など）を使用してもよい。酸触媒は、単独で又は２種以上組み合わせてもよい。
【００６４】
また、酸触媒に加えて、助触媒としてのチオール類を併用してもよい。チオール類としては、助触媒として機能する慣用のチオール類、例えば、メルカプトカルボン酸（メルカプト酢酸、β−メルカプトプロピオン酸、α−メルカプトプロピオン酸、チオグリコール酸、メルカプトコハク酸、メルカプト安息香酸など）、チオカルボン酸（チオ酢酸、チオシュウ酸など）、アルキルメルカプタン（メチルメルカプタン、エチルメルカプタン、プロピルメルカプタン、イソプロピルメルカプタン、ｎ−ブチルメルカプタン、ドデシルメルカプタンなどのＣ１−１６アルキルメルカプタン（特にＣ１−４アルキルメルカプタン）など）、アラルキルメルカプタン（ベンジルメルカプタンなど）又はこれらの塩などが挙げられる。塩としては、例えば、アルカリ金属塩（ナトリウム塩など）が例示できる。これらのチオール類のうち、メルカプトＣ２−６カルボン酸（例えば、β−メルカプトプロピオン酸）が好ましい。チオール類は、単独で又は二種以上組み合わせて使用できる。
【００６５】
なお、反応（液相反応）は、反応溶媒、例えば、芳香族系溶媒（ベンゼン、トルエン、キシレンなどの芳香族炭化水素類、アニソールなど）、エーテル系溶媒（ジエチルエーテルなどのジアルキルエーテル類、テトラヒドロフラン、ジオキサンなどの環状エーテル類など）、ハロゲン系溶媒（塩化メチレン、クロロホルム、四塩化炭素などのハロゲン化炭化水素類など）などの反応に不活性な溶媒の存在下で行ってもよい。
【００６６】
反応温度は、特に限定されないが、例えば、２０〜２００℃、好ましくは４０〜１８０℃、さらに好ましくは５０〜１５０℃程度であってもよい。また、反応時間は、原料の種類、反応温度や溶媒中の濃度などに応じて調整でき、例えば、３０分〜４８時間、通常、１〜２４時間、好ましくは１〜１０時間程度であってもよい。
【００６７】
また、反応は、攪拌しながら行ってもよく、空気中又は不活性雰囲気（窒素、希ガスなど）中で行ってもよく、常圧又は加圧下で行ってもよい。また、反応は、脱水しながら行ってもよい。
【００６８】
目的生成物（式（１）で表される化合物）は、反応終了後の反応混合物から、慣用の精製方法（抽出、晶析など）を利用して精製してもよい。
【００６９】
以上のようにして、前記式（１）で表される化合物が得られる。なお、反応により得られる前記式（１）で表される化合物は、単一の化合物であってもよいが、前記式（１）で表される化合物を複数含む混合物であってもよい。例えば、前記式（１）で表される化合物は、前記式（１）においてｍが１である化合物と、前記式（１）においてｍが２以上（例えば、２）である化合物との混合物であってもよい。このような混合物において、単一化合物の割合は、例えば、７０重量％以上（例えば、７５〜９９．９重量％）、好ましくは８０重量％以上（例えば、８５〜９９．７重量％）、さらに好ましくは９０重量％以上（例えば、９５〜９９．５重量％）程度であってもよい。
【００７０】
［式（１）で表される化合物の用途］
本発明の化合物は、特定のフルオレン骨格を有しているため、種々の特性（光学特性、耐熱性、耐水性、耐湿性、耐薬品性、電気特性、機械特性、寸法安定性など）に優れており、種々の用途においてこれらの特性を向上又は改善するのに有用である。また、前記骨格により、高い屈折率も有している。特に、本発明の化合物は、樹脂原料として用いると、樹脂のハンドリング性を改善又は向上できる。
【００７１】
このため、このような本発明の化合物は、機能性材料［例えば、添加剤（レジスト用添加剤など）、試薬（医薬、農薬など）の原料又は中間体など］（又はその原料又は中間体）、樹脂原料（モノマーなど）などとして好適に用いることができ、前記のような優れた特性を効率よく付与するための化合物として用いることができる。
【００７２】
（添加剤用途および樹脂組成物）
添加剤としては、樹脂用添加剤（又は樹脂添加剤）、硬化剤（樹脂用硬化剤など）などが挙げられる。添加剤として用いる場合、樹脂および前記化合物を含む樹脂組成物（熱可塑性樹脂組成物、熱又は光硬化性樹脂組成物）を構成できる。このような樹脂組成物において、樹脂としては、特に限定されず、幅広い範囲の樹脂（熱可塑性樹脂、熱又は光硬化性樹脂など）を使用できる。
【００７３】
熱可塑性樹脂としては、例えば、オレフィン系樹脂、ハロゲン含有ビニル系樹脂（ポリ塩化ビニル、フッ化樹脂など）、アクリル系樹脂、スチレン系樹脂、ポリカーボネート系樹脂、ポリエステル系樹脂［例えば、ポリアルキレンテレフタレート（ポリエチレンテレフタレート、ポリプロピレンテレフタレート、ポリブチレンテレフタレートなどのポリＣ２−４アルキレンテレフタレート、ポリシクロヘキサンジメチレンテレフタレートなど）、ポリエチレンナフタレートなどのポリアルキレンアリレート系樹脂、ポリアリレート系樹脂（例えば、芳香族ジカルボン酸（テレフタル酸など）と芳香族ジオール（ビフェノール、ビスフェノールＡ、キシリレングリコール、これらのアルキレンオキシド付加体など）を重合成分として用いたポリアリレート系樹脂など）など］、ポリアセタール系樹脂、ポリアミド系樹脂、ポリフェニレンエーテル系樹脂、ポリスルホン系樹脂、ポリフェニレンスルフィド系樹脂、ポリイミド系樹脂、ポリエーテルケトン系樹脂、熱可塑性エラストマーなどが挙げられる。熱可塑性樹脂は、単独で又は２種以上組み合わせてもよい。
【００７４】
これらの熱可塑性樹脂のうち、芳香環（ベンゼン環など）を含有する熱可塑性樹脂、例えば、芳香族ポリカーボネート系樹脂（ビスフェノールＡ型ポリカーボネートなど）、芳香族ポリエステル系樹脂（前記ポリアルキレンアリレート系樹脂など）、ポリスルホン系樹脂、ポリフェニレンエーテル系樹脂、ポリフェニレンスルフィド系樹脂などが好ましい。前記フルオレン化合物は、これらの芳香環含有樹脂との相溶性が高く、そのため、樹脂に対する分散性が高い。
【００７５】
また、熱硬化性樹脂（又は光硬化性樹脂）としては、フェノール樹脂、フラン樹脂、アミノ樹脂（尿素樹脂、メラミン樹脂など）、不飽和ポリエステル樹脂、ジアリルフタレート樹脂、エポキシ樹脂、ビニルエステル樹脂、ポリウレタン樹脂、熱硬化性ポリイミド樹脂、ケイ素系樹脂（シリコーン樹脂、ポリシランなど）、光重合性モノマー又はオリゴマー（例えば、エポキシ（メタ）アクリレート、ポリウレタン（メタ）アクリレート、ポリエステル（メタ）アクリレートなどの（メタ）アクリレート系化合物）などが例示できる。熱硬化性樹脂は初期縮合物であってもよい。熱硬化性樹脂は、単独で又は２種以上組み合わせてもよい。
【００７６】
なお、熱硬化性樹脂と前記化合物とを組み合わせる場合、前記化合物は硬化剤（又は硬化促進剤）として作用してもよい。前記樹脂のうち、前記化合物を硬化剤として用いることができる代表的な樹脂としては、エポキシ樹脂が挙げられる。エポキシ系樹脂としては、ビスフェノール型エポキシ樹脂（例えば、４，４−ビフェノール、２，２−ビフェノール、ビスフェノールＦ、ビスフェノールＡＤ、ビスフェノールＡなどのビスフェノール類とエピクロロヒドリンとの反応物（縮合物）、特にビスフェノールＡ型エポキシ樹脂など）、ノボラック型エポキシ樹脂［フェノールノボラック型エポキシ樹脂（フェノールノボラック型グリシジルエーテルなど）、クレゾールノボラック型エポキシ樹脂（クレゾールノボラック型グリシジルエーテルなど）など］、アミン系エポキシ樹脂などが含まれる。エポキシ樹脂は、単独で又は２種以上組み合わせてもよい。
【００７７】
前記化合物の割合は、樹脂（特に、芳香環を有する熱可塑性樹脂などの熱可塑性樹脂）１００重量部に対して、例えば、１〜７００重量部、好ましくは５０〜６００重量部、さらに好ましくは１００〜５００重量部（例えば、２００〜３００重量部）程度であってもよい。また、前記化合物を硬化剤として使用する場合、樹脂（エポキシ樹脂など）の官能基（又は硬化性官能基、例えば、エポキシ基）１当量に対して、前記化合物の官能基（例えば、フェノール性水酸基などのヒドロキシル基、アミノ基など）が、０．１〜４．０当量、好ましくは、０．３〜２．０当量、さらに好ましくは、０．５〜１．５当量となるように、両成分の割合を調整してもよい。
【００７８】
前記樹脂組成物は、用途に応じて種々の添加剤、例えば、充填剤、難燃剤、強化剤、可塑剤、重合開始剤、触媒、安定剤（酸化防止剤、紫外線吸収剤、熱安定剤など）、離型剤、帯電防止剤、着色剤（染顔料）、消泡剤、レベリング剤、分散剤、流動調整剤、カーボン材料（カーボンブラック、黒鉛、カーボン繊維、活性炭、フラーレン、カーボンナノチューブなど）などを含んでいてもよい。これらの添加剤は単独で又は２種以上組み合わせてもよい。また、前記樹脂組成物は、樹脂の種類などに応じて溶媒を含む組成物（コーティング組成物など）であってもよい。
【００７９】
（樹脂原料用途および樹脂）
本発明の化合物は、樹脂原料として用いることができる。例えば、本発明の化合物は、２つのヒドロキシル基を有しているため、熱可塑性樹脂のモノマー成分や熱硬化性樹脂（又はその前駆体）として用いることができる。すなわち、このような樹脂は、前記化合物を重合成分とする樹脂である。
【００８０】
詳細には、前記樹脂は、ポリオール成分を単量体成分（又は重合成分）とする樹脂において、前記ポリオール成分の一部又は全部が、前記化合物（又はその誘導体）で構成された樹脂であってもよい。
【００８１】
ポリオール成分（例えば、ジオール成分）を単量体成分（又は重合成分）とする樹脂としては、熱可塑性樹脂［ポリエステル系樹脂、ポリカーボネート系樹脂、ポリウレタン系樹脂、ポリエーテル系樹脂（ポリエーテルエーテルケトンなど）など］、熱硬化性樹脂［例えば、不飽和ポリエステル系樹脂、熱硬化性ポリウレタン系樹脂、エポキシ樹脂（前記化合物のポリグリシジルエーテルなど）、ビニルエステル系樹脂、フェノール樹脂、ポリオールポリ（メタ）アクリレート（前記化合物のジ（メタ）アクリレート、又は前記化合物と（メタ）アクリル酸又はその誘導体（（メタ）アクリル酸ハライドなど）との反応物など）、ウレタン（メタ）アクリレート］など］などが挙げられる。
【００８２】
このようなポリオール成分を単量体成分（又は重合成分）とする樹脂では、ポリオール成分を、前記式（１）で表される化合物で構成することができる。このような樹脂において、前記式（１）で表される化合物は、単独で又は２種以上組み合わせてもよい。
【００８３】
以下、代表的な樹脂として、エポキシ樹脂（エポキシ化合物）、ジ（メタ）アクリレート、およびポリエステルを詳述する。
【００８４】
（エポキシ樹脂）
エポキシ樹脂（エポキシ化合物）としては、例えば、下記式（３）で表される化合物が挙げられる。
【００８５】
【化８】
0005395352.tif 000009
【００８６】
（式中、Ｒ４は水素原子又はメチル基を示し、Ｒ１、Ｒ２、Ｒ３、ｋ、およびｍは前記と同じ。）
代表的なエポキシ樹脂（又は前記式（３）で表される化合物）には、９，９−ビス（グリシジルオキシ−分岐アルコキシ−モノアリールフェニル）フルオレン類（前記式（３）においてｍが１である化合物）、９，９−ビス（グリシジルオキシ−ポリ分岐アルコキシ−モノアリールフェニル）フルオレン類（前記式（３）においてｍが２以上である化合物）が含まれる。
【００８７】
９，９−ビス（グリシジルオキシ−分岐アルコキシ−モノアリールフェニル）フルオレン類には、例えば、９，９−ビス（グリシジルオキシ−分岐Ｃ３−４アルコキシ−モノアリールフェニル）フルオレン類｛例えば、９，９−ビス［４−（２−グリシジルオキシプロポキシ）−３−フェニルフェニル］フルオレン、９，９−ビス［４−（２−グリシジルオキシプロポキシ）−３−トリルフェニル］フルオレンなどの９，９−ビス（グリシジルオキシ−分岐Ｃ３−４アルコキシ−モノＣ６−１０アリールフェニル）フルオレン、好ましくは９，９−ビス（２−グリシジルオキシプロポキシ−モノＣ６−８アリールフェニル）フルオレン｝などが含まれる。
【００８８】
９，９−ビス（グリシジルオキシ−ポリ分岐アルコキシ−モノアリールフェニル）フルオレン類には、前記９，９−ビス（グリシジルオキシ−分岐アルコキシ−モノアリールフェニル）フルオレン類に対応し、ｍが２以上である化合物、例えば、９，９−ビス（グリシジルオキシ−ジ分岐Ｃ３−４アルコキシ−モノアリールフェニル）フルオレン類｛例えば、９，９−ビス｛４−［２−（２−グリシジルオキシプロポキシ）プロポキシ］−３−フェニルフェニル｝フルオレンなどの９，９−ビス（グリシジルオキシ−ジ分岐Ｃ３−４アルコキシ−モノＣ６−１０アリールフェニル）フルオレン、好ましくは９，９−ビス［２−（２−グリシジルオキシプロポキシ）プロポキシ−モノＣ６−８アリールフェニル］フルオレン｝などが含まれる。
【００８９】
なお、前記エポキシ樹脂は、例えば、前記式（１）で表される化合物と、エピハロヒドリン［又はハロメチルオキシラン、例えば、エピクロロヒドリン（クロロメチルオキシラン）、エピブロモヒドリン（ブロモメチルオキシラン）など］又は１−ハロメチル−２−メチルオキシラン（１−クロロメチル−２−メチルオキシランなど）とを反応させることにより製造できる。
【００９０】
前記エポキシ樹脂（前記式（３）で表される化合物又は前記方法により得られる化合物）は、フルオレン骨格（詳細には９，９−ビス（モノアリールアリール）フルオレン骨格）を有しており、高耐熱性、高屈折率などのフルオレン骨格特有の特性を有している。しかも、このようなフルオレン骨格を有しているにもかかわらず、溶融粘度が小さい。そのため、前記エポキシ化合物は、ハンドリング性に優れている。例えば、本発明の化合物の１５０℃における溶融粘度（回転数９００ｒｐｍ）は、１〜６００ｍＰａ・ｓ（例えば、３〜５５０ｍＰａ・ｓ）、好ましくは５〜５００ｍＰａ・ｓ（例えば、１０〜４５０ｍＰａ・ｓ）、さらに好ましくは１５〜４２０ｍＰａ・ｓ（例えば、２０〜４００ｍＰａ・ｓ）程度であってもよい。
【００９１】
特に、本発明の化合物のうち、前記式（１）において、Ｒ４がアルキル基である化合物の１５０℃における溶融粘度（回転数９００ｒｐｍ）は、例えば、１〜２００ｍＰａ・ｓ（例えば、３〜１５０ｍＰａ・ｓ）、好ましくは５〜１００ｍＰａ・ｓ（例えば、１０〜８０ｍＰａ・ｓ）、さらに好ましくは１５〜７０ｍＰａ・ｓ（例えば、２０〜５０ｍＰａ・ｓ）程度であってもよい。
【００９２】
なお、上記溶融粘度は、コーン・プレート（コーン＆プレート）型の溶融粘度計（コーン３など）により測定された値である。
【００９３】
なお、前記エポキシ樹脂のエポキシ当量は、例えば、３００〜１５００ｇ／ｅｑ、好ましくは３３０〜１２００ｇ／ｅｑ、さらに好ましくは３５０〜１０００ｇ／ｅｑ程度であってもよい。
【００９４】
なお、前記エポキシ樹脂は、希釈剤、硬化剤、硬化促進剤などを含むエポキシ樹脂組成物を構成してもよい。
【００９５】
（ジ（メタ）アクリレート）
ジ（メタ）アクリレート（ポリ（メタ）アクリレート）としては、例えば、下記式（４）で表される化合物が挙げられる。
【００９６】
【化９】
0005395352.tif 000010
【００９７】
（式中、Ｒ１、Ｒ２、Ｒ３、Ｒ４、ｋ、およびｍは前記と同じ。）
代表的なジ（メタ）アクリレート（又は前記式（４）で表される化合物）には、９，９−ビス（（メタ）アクリロイルオキシ−分岐アルコキシ−モノアリールフェニル）フルオレン類（前記式（４）においてｍが１である化合物）、９，９−ビス（（メタ）アクリロイルオキシ−ポリ分岐アルコキシ−モノアリールフェニル）フルオレン類（前記式（４）においてｍが２以上である化合物）が含まれる。
【００９８】
９，９−ビス（（メタ）アクリロイルオキシ−分岐アルコキシ−モノアリールフェニル）フルオレン類には、例えば、９，９−ビス（（メタ）アクリロイルオキシ−分岐Ｃ３−４アルコキシ−モノアリールフェニル）フルオレン類｛例えば、９，９−ビス［４−（２−（メタ）アクリロイルオキシプロポキシ）−３−フェニルフェニル］フルオレン、９，９−ビス［４−（２−（メタ）アクリロイルオキシプロポキシ）−３−トリルフェニル］フルオレンなどの９，９−ビス（（メタ）アクリロイルオキシ−分岐Ｃ３−４アルコキシ−モノＣ６−１０アリールフェニル）フルオレン、好ましくは９，９−ビス（２−（メタ）アクリロイルオキシプロポキシ−モノＣ６−８アリールフェニル）フルオレン｝などが含まれる。
【００９９】
９，９−ビス（（メタ）アクリロイルオキシ−ポリ分岐アルコキシ−モノアリールフェニル）フルオレン類には、前記９，９−ビス（（メタ）アクリロイルオキシ−分岐アルコキシ−モノアリールフェニル）フルオレン類に対応し、ｍが２以上である化合物、例えば、９，９−ビス（（メタ）アクリロイルオキシ−ジ分岐Ｃ３−４アルコキシ−モノアリールフェニル）フルオレン類｛例えば、９，９−ビス｛４−［２−（２−（メタ）アクリロイルオキシプロポキシ）プロポキシ］−３−フェニルフェニル｝フルオレンなどの９，９−ビス（（メタ）アクリロイルオキシ−ジ分岐Ｃ３−４アルコキシ−モノＣ６−１０アリールフェニル）フルオレン、好ましくは９，９−ビス［２−（２−（メタ）アクリロイルオキシプロポキシ）プロポキシ−モノＣ６−８アリールフェニル］フルオレン｝などが含まれる。
【０１００】
なお、前記ジ（メタ）アクリレートは、例えば、前記式（１）で表される化合物と、（メタ）アクリル酸又はその誘導体［例えば、（メタ）アクリル酸低級アルキルエステル（例えば、（メタ）アクリル酸メチル、（メタ）アクリル酸エチル、（メタ）アクリル酸ブチルなどのＣ１−４アルキル（メタ）アクリレートなど）、（メタ）アクリル酸ハライド（例えば、（メタ）アクリル酸クロライドなど）、（メタ）アクリル酸無水物など］とを反応させることにより製造できる。
【０１０１】
なお、前記ジ（メタ）アクリレートは、重合開始剤、希釈剤（溶媒、重合性希釈剤など）などを含む樹脂組成物を構成してもよい。
【０１０２】
（ポリエステル）
ポリエステルとしては、前記化合物（前記式（１）で表される化合物）で少なくとも構成されたジオール成分（ジオール成分（ａ））と、ジカルボン酸成分（ジカルボン酸成分（ｂ））とを重合成分とするポリエステル（ポリエステル樹脂）が挙げられる。
【０１０３】
前記ジオール成分（ａ）は、前記式（１）で表される化合物（ａ１）で構成されている限り、他のジオール成分（化合物（ａ１）以外のジオール成分）を含んでいてもよい。このような他のジオール成分（ジオール成分（ａ２））としては、例えば、アルカンジオール（エチレングリコール、１，２−プロパンジオール、１，３−プロパンジオール、１，４−ブタンジオール、１，２−ブタンジオール、１，３−ブタンジオール、１，４−ペンタンジオール、１，５−ペンタンジオール、１，３−ペンタンジオール、ネオペンチルグリコールなどのＣ２−１０アルカンジオール、好ましくはＣ２−６アルカンジオール、さらに好ましくはＣ２−４アルカンジオール）、ポリアルカンジオール（例えば、ジエチレングリコール、ジプロピレングリコール、トリエチレングリコールなどのジ又はトリＣ２−４アルカンジオールなど）、シクロアルカンジオール（例えば、シクロヘキサンジオールなどのＣ５−８シクロアルカンジオール）、ジ（ヒドロキシアルキル）シクロアルカン（例えば、シクロペンタンジメタノール、シクロヘキサンジメタノールなどのジ（ヒドロキシＣ１−４アルキル）Ｃ５−８シクロアルカンなど）、ジヒドロキシアレーン（ハイドロキノン、レゾルシノールなど）、芳香脂肪族ジオール［１，４−ベンゼンジメタノール、１，３−ベンゼンジメタノールなどのジ（ヒドロキシＣ１−４アルキル）Ｃ６−１０アレーンなど］、ビフェノール、ビスフェノール類［例えば、ビスフェノールＡなどのビス（ヒドロキシフェニル）Ｃ１−１０アルカンなど］などが挙げられる。他のジオール成分は単独で又は二種以上組み合わせてもよい。
【０１０４】
ジオール成分（ａ）において、前記化合物（ａ１）の割合は、ジオール成分（ａ）全体に対して、例えば、３０モル％以上（例えば、３５〜１００モル％程度）、好ましくは４０モル％以上（例えば、４５〜９９モル％程度）、さらに好ましくは５０モル％以上（例えば、５５〜９５モル％程度）であってもよい。
【０１０５】
なお、必要に応じて、ジオール成分に加えて、３以上のヒドロキシル基を有するポリオール成分［例えば、グリセリン、トリメチロールプロパン、トリメチロールエタン、ペンタエリスリトールなどのアルカンポリオール、フルオレン骨格を有するポリオール（ビスカテコールフルオレンなど）など］を少量使用してもよい。
【０１０６】
また、前記ポリエステル樹脂において、ジカルボン酸成分としては、例えば、アルカンジカルボン酸（アジピン酸、ピメリン酸、スベリン酸、アゼライン酸、セバシン酸などのＣ２−２０アルカン−ジカルボン酸、好ましくはＣ２−１４アルカン−ジカルボン酸など）などの脂肪族ジカルボン酸；シクロアルカンジカルボン酸（シクロヘキサンジカルボン酸などのＣ５−１０シクロアルカン−ジカルボン酸）、ジ又はトリシクロアルカンジカルボン酸（デカリンジカルボン酸、ノルボルナンジカルボン酸、アダマンタンジカルボン酸など）などの脂環族ジカルボン酸；アレーンジカルボン酸（テレフタル酸、イソフタル酸、フタル酸、２，６−ナフタレンジカルボン酸、１，８−ナフタレンジカルボン酸、アントラセンジカルボン酸、フェナントレンジカルボン酸などのＣ６−１４アレーン−ジカルボン酸など）、ビフェニルジカルボン酸（２，２’−ビフェニルジカルボン酸など）、ジフェニルアルカンジカルボン酸（４，４’−ジフェニルメタンジカルボン酸、２，２−ジ（４−カルボキシフェニル）ヘキサフルオロプロパンなどのジフェニルＣ１−１０アルカンジカルボン酸）、ジフェニルケトンジカルボン酸（４，４′−ジフェニルケトンジカルボン酸など）、ジフェニルエーテルジカルボン酸（例えば、４，４’−ジフェニルエーテルジカルボン酸など）、フルオレン骨格を有するジカルボン酸などの芳香族ジカルボン酸、これらの誘導体（ジカルボン酸ハライド、ジカルボン酸無水物、低級アルキルエステル（メチルエステル、エチルエステルなどのＣ１−４アルキルエステル、好ましくはＣ１−２アルキルエステルなど）など）などが挙げられる。これらのジカルボン酸成分は単独で又は２種以上組み合わせてもよい。
【０１０７】
なお、必要に応じて、ジカルボン酸成分に加えて、３以上のカルボキシル基を有するポリカルボン酸（例えば、トリメリット酸、ピロメリット酸など）を少量使用してもよい。
【０１０８】
前記ポリエステル樹脂は、前記のように、前記ジオール成分（ａ）と、前記ジカルボン酸成分（ｂ）とを重合成分とするポリエステル樹脂であり、通常、下記式（４Ａ）で表されるユニットを有するポリエステルである。
【０１０９】
【化１０】
0005395352.tif 000011
【０１１０】
（式中、Ａはジカルボン酸成分（ｂ）の残基を示し、Ｒ１、Ｒ２、Ｒ３、ｋおよびｍは前記と同じ。）
前記ポリエステルの重量平均分子量は、例えば、３０００〜１００００００程度の範囲から選択でき、例えば、５０００〜８０００００、好ましくは８０００〜６０００００、さらに好ましくは１００００〜５０００００（例えば、３００００〜５０００００）程度であってもよい。なお、上記重量平均分子量は、ポリスチレンを基準とするゲルパーミエーションクロマトグラフィーにより評価した値であってもよい。
【０１１１】
なお、前記ポリエステルのガラス転移温度Ｔｇは、例えば、５０〜３５０℃、好ましくは６０〜３００℃、さらに好ましくは７０〜２５０℃、特に８０〜２００℃程度であってもよい。
【０１１２】
なお、前記ポリエステル樹脂は、前記ジオール成分（ａ）と前記ジカルボン酸成分（ｂ）とを反応（縮合反応）させることにより得ることができる。縮合反応（重縮合反応）は、一般的なポリエステル樹脂の合成に用いられる方法、例えば、エステル交換法、直接重合法などの溶融重合法、溶液重合法、界面重合法などを利用して製造できる。
【産業上の利用可能性】
【０１１３】
本発明の化合物は、高耐熱性、高屈折率などの優れた特性を有しつつ、優れたハンドリング性を付与できる。具体的には、本発明の化合物は、樹脂原料［例えば、熱可塑性樹脂（ポリエステルなど）原料、熱又は光硬化性樹脂（エポキシ樹脂、ポリオールポリ（メタ）アクリレートなど）原料］、添加剤などとして利用できる。
【０１１４】
例えば、本発明の化合物を用いた熱硬化性樹脂（エポキシ樹脂など）の硬化物は、高温における曲げ弾性が低いという特性を有しており、有用性が高い。例えば、本発明の化合物（又はその硬化物）を、高温において水蒸気などのガスが発生する用途（半導体封止剤用途など）において使用しても、前記ガスを排出しやすくできるなどの利点がある。
【０１１５】
このような本発明の化合物を用いて得られる硬化物は、具体的には、電子部品の層間の絶縁材、プリント基板用のソルダーレジスト、カバーレイなどのレジスト材料、半導体封止材料として有用である他、カラーフィルター、印刷インキ、封止剤（半導体封止剤など）、塗料、コーティング剤、接着剤などのあらゆる電気・電子材料として有用である。また、成型材料、接着剤、複合材料、塗料などの分野にも用いることができる。
【０１１６】
また、ノボラック樹脂などの熱硬化性樹脂は、例えば、硬化剤［例えば、エポキシ樹脂用硬化剤（半導体封止用エポキシ樹脂用硬化剤など）など］、接着剤、塗料（下塗塗料など）、ゴム配合剤、結合剤（砥石用、研磨紙用、摩擦材用などの結合剤）、積層材料（又は積層品、例えば、銅張積層板、積層管、積層棒など）、感熱材料（感熱紙用材料など）、カーボン材料、絶縁材料、発泡体、感圧材料（感圧紙用材料など）、シェルモールド、各種樹脂材料（ノボラック型エポキシ樹脂の原料、樹脂バインダーなど）、成形体（電気・電子部品用成形体、薄膜など）、基板又は回路形成材料（半導体製造用レジスト、プリント配線板、透明基板など）、画像形成材料（印刷版材，レリーフ像など）、レジスト（半導体製造用レジストなど）の下層膜（ハードマスク）などの種々の用途に適用可能である。
【０１１７】
さらに、エポキシ（メタ）アクリレート系樹脂などの光硬化性樹脂は、インク材料、発光材料（例えば、有機ＥＬ用発光材料など）、有機半導体、黒鉛化前駆体、ガス分離膜（例えば、ＣＯ２ガス分離膜など）、コート剤（例えば、ＬＥＤ（発光ダイオード）用素子のコート剤などの光学用オーバーコート剤又はハードコート剤など）、レンズ［ピックアップレンズ（例えば、ＤＶＤ（デジタル・バーサタイル・ディスク）用ピックアップレンズなど）、マイクロレンズ（例えば、液晶プロジェクター用マイクロレンズなど）、眼鏡レンズなど］、偏光膜（例えば、液晶ディスプレイ用偏光膜など）、反射防止フィルム（又は反射防止膜、例えば、表示デバイス用反射防止フィルムなど）、タッチパネル用フィルム、フレキシブル基板用フィルム、ディスプレイ用フィルム［例えば、ＰＤＰ（プラズマディスプレイ）、ＬＣＤ（液晶ディスプレイ）、ＶＦＤ（真空蛍光ディスプレイ）、ＳＥＤ（表面伝導型電子放出素子ディスプレイ）、ＦＥＤ（電界放出ディスプレイ）、ＮＥＤ（ナノ・エミッシブ・ディスプレイ）、ブラウン管、電子ペーパーなどのディスプレイ（特に薄型ディスプレイ）用フィルム（フィルタ、保護フィルムなど）など］、燃料電池用膜、光ファイバー、光導波路、ホログラムなどに好適に使用できる。
【実施例】
【０１１８】
以下に、実施例に基づいて本発明をより詳細に説明するが、本発明はこれらの実施例によって限定されるものではない。
【０１１９】
なお、実施例において、各種測定は以下のようにして行った。
【０１２０】
（ＨＰＬＣ純度）
東ソー（株）製、逆相カラム（ＯＤＳ−８０ＴＭ）を使用し、２５４ｎｍにて、水／アセトニトリル（重量比）＝３０／７０で３０分、その後、水／アセトニトリル（重量比）＝０／１００で３０分で純度を測定した。
【０１２１】
（ＮＭＲ）
１Ｈ−ＮＭＲスペクトルは、内標準としてテトラメチルシランを用い、溶媒としてＣＤＣｌ３を用いて、ＪＥＯＬ  ＧＴＸ−４００分光計によって記録した。
【０１２２】
（溶融粘度）
ＩＣＩ粘度計（コーン＆プレート型、ブルックフィールド社製粘度計  ＣＡＰ２０００＋Ｈ）を用い、コーン３にて９００ｒｐｍで１５０℃まで加温して測定した。
【０１２３】
（エポキシ当量）
自動滴定装置（三菱化学（株）製  ＧＴ−１００）を用いて、過塩素酸溶液（酢酸性）にて滴定した。
【０１２４】
（屈折率）
多波長アッベ屈折計（アタゴ製、ＤＲ−Ｍ２＜循環式恒温水槽  ６０−Ｃ３使用＞）を用い、２５度を保持し、５８９ｎｍでの屈折率を測定した。
【０１２５】
（ＨＡＺＥ）
色差濁度測定器（日本電色工業製、ＣＯＨ−３００Ａ）を用い、試験管（マルエム製、Ａ−２４（２４×２００）、直口）又は１０×１０ｍｍ石英セルにアクリレートを入れて測定した。
【０１２６】
（色相）
色差濁度測定器（日本電色工業製、ＣＯＨ−３００Ａ）を用い、試験管（マルエム製、Ａ−２４（２４×２００）、直口）又は１０×１０ｍｍ石英セルにアクリレートを入れて測定した。
【０１２７】
（Ｌ＊，ａ＊，ｂ＊）
色差濁度測定器（日本電色工業製、ＣＯＨ−３００Ａ）を用い、試験管（マルエム製、Ａ−２４（２４×２００）、直口）又は１０×１０ｍｍ石英セルにアクリレートを入れて測定した。
【０１２８】
（Ｔｇ）
示差走査熱量計（セイコーインスツル（株）製、ＤＳＣ  ６２２０）を用い、アルミパンに試料を入れ、３０℃から２００℃の範囲でＴｇを測定した。
【０１２９】
（分子量）
ゲル浸透クロマトグラフィ（東ソー（株）製、ＨＬＣ−８１２０ＧＰＣ）を用い、試料をクロロホルムに溶解させ、１０分から２０分の範囲で分子量を測定した。
【０１３０】
（実施例１）
１０Ｌのセパラブルフラスコに、９，９−ビス（４−ヒドロキシ−３−フェニルフェニル］フルオレン（ＢＯＰＰＦ、大阪ガスケミカル（株）製）５０３ｇ（１．０ｍｏｌ）、プロピレンカーボネート１０２９ｇ（１０ｍｏｌ）、溶媒としてのジエチレングリコール１５００ｇ（１７ｍｏｌ）を入れ、触媒として１−メチルイミダゾール（和光純薬工業（株）製）１０ｇを添加した後に、１００℃に加熱して５時間反応させた。反応終了後、イソプロピルアルコール５０００ｍｌを加えて１０℃まで冷却することにより、白色粉末４６４ｇを得た。得られた白色粉末を分析した結果、ＨＰＬＣによる純度９９．２％で、原料として用いたＢＯＰＰＦ１モルに対して２モルのオキシプロピレン基（プロポキシ基）が付加した目的化合物（下記式で表される化合物、ＢＯＰＰＦ−ＰＯという）が得られた。
【０１３１】
【化１１】
0005395352.tif 000012
【０１３２】
１Ｈ−ＮＭＲ（ＣＤＣｌ３，δ）ｐｐｍ：１．１ｐｐｍ（ｄ，６Ｈ），３．６−４．２ｐｐｍ（ｍ，８Ｈ），６．９ｐｐｍ（ｓ，２Ｈ），７．１−７．６ｐｐｍ（ｍ，２０Ｈ）、７．８（ｄ、２Ｈ）。
【０１３３】
（実施例２）
ディーンスタークおよび還流管を取り付けた３００ｍｌのセパラブルフラスコに、実施例１で得られた化合物７４．３ｇ（０．１２ｍｏｌ）、クロロメチルオキシラン（特級、キシダ化学（株）製）８７．７ｇ（０．９ｍｏｌ）、塩化テトラメチルアンモニウム（特級、関東化学（株）製）２．０ｇを添加し、６０℃で１時間、加熱溶解させた。その後、フレーク状の水酸化ナトリウム（特級、双葉化学（株）製）５ｇを、温度が６０℃以下（４５〜５５℃）を保つように少量ずつ１００分以内に投入した。
【０１３４】
反応中、生成した水はクロロメチルオキシランとともに、共沸により系外に排出し、クロロメチルオキシランは系内に戻した。水酸化ナトリウム投入後５時間、温度を６０℃以下（４５〜５５℃）に保持しつつ加熱攪拌した結果、ＨＰＬＣにて原料であるＢＣＦ−ＰＯの消失を確認した。その後、２００ｍｌの水を添加し、反応を終了させた。さらに反応時に生成した塩化ナトリウムとともに水層を廃棄し、有機層を１Ｌのナス型フラスコに移し、エバポレーターにて１３０℃加熱条件でクロロメチルオキシランを濃縮除去し、淡黄色の粘稠物を得た。
【０１３５】
引き続き、メチルイソブチルケトン（関東化学（株）製）を投入し７０℃に加熱して溶解させた後に１Ｌのセパラブルフラスコに移して８５℃まで昇温し、３０％水酸化ナトリウム水溶液を１２ｇ投入し、８５℃以下（８０〜８５℃）を保ちながら１時間攪拌させた。その後、水を２００ｍｌ添加して反応を終了させるとともに、生成した塩化ナトリウムを取り除くために水洗を行った。さらに、イオン交換水２００ｇを投入し、水層を廃棄した。この操作をｐＨが中性（ｐＨ７）になるまで、５回繰り返した。得られたものをナス型フラスコに移し、エバポレーターにて８０℃以下（６０〜８０℃）でメチルイソブチルケトンを除去した。その後、乾燥機内にて９０℃で５時間乾燥し、淡黄色粘稠物を３９．８ｇ得た。この淡黄色粘稠物の収率は４５．３％であった。
【０１３６】
得られた粘稠物のＨＰＬＣ純度は、ＢＯＰＰＦ−ＰＯにクロロメチルオキシランが１つ付加した化合物が１７．６％、２個付加した目的物が７６．３％（下記式）であった。そして、得られた粘稠物の１５０℃における溶融粘度は３９６ｍＰａ・ｓ、エポキシ当量は４４３ｇ／ｅｑであった。
【０１３７】
【化１２】
0005395352.tif 000013
【０１３８】
１Ｈ−ＮＭＲ（ＣＤＣｌ３，δ）：１．２ｐｐｍ（ｄ，６Ｈ），２．１ｐｐｍ（ｓ、６Ｈ）、２．２−２．６ｐｐｍ（ｍ、５Ｈ）、３．６−４．２ｐｐｍ（ｍ，１４Ｈ），６．９ｐｐｍ（ｓ，２Ｈ），７．２−７．６ｐｐｍ（ｍ，２０Ｈ）、７．８（ｄ、２Ｈ）。
【０１３９】
（比較例１）
９−ビス（４−ヒドロキシ−３−フェニルフェニル）フルオレン（大阪ガスケミカル（株）製、ＢＯＰＰＦ）６０．２ｇ（０．１２モル）をクロロメチルオキシラン（特級、キシダ化学（株）製）８８．８ｇ（０．９６モル）に溶解し、さらにベンジルトリエチルアンモニウムクロライド（特級、関東化学（株）製）２．０ｇを加え、６０℃にて１時間攪拌した。次に、減圧下（６５０ｍｍＨｇ）、４５℃にて４０％水酸化ナトリウム水溶液３０ｇを１．５時間かけて滴下した。その間、生成する水をクロロメチルオキシランとの共沸により系外に除き、留出したクロロメチルオキシランは系内に戻した。滴下終了後、さらに３時間反応を継続した。その後、濾過により生成した塩を取り除き、さらに水洗した後、クロロメチルオキシランを固形分が５０％になるまで留去し、メタノールを３００ｇ添加した。析出した結晶を濾別、乾燥し、白色粉末が得られた。
【０１４０】
得られた白色粉末のＨＰＬＣ純度は、ＢＯＰＰＦにクロロメチルオキシランが１つ付加した化合物が０．５％、２個付加した目的物（下記式）が９４．９％、２量体（下記式で表される化合物の２量体）が２．８％であった。
【０１４１】
得られた白色粉末の１７０℃における溶融粘度は１２９０ｍＰａ・ｓと非常に粘度が高く、ハンドリング性に劣ることがわかった。なお、１５０℃では溶融しなかったため、粘度は測定できなかった。また、エポキシ当量は３１２ｇ／ｅｑであった。
【０１４２】
【化１３】
0005395352.tif 000014
【０１４３】
（実施例３）
実施例１で得られた化合物８５．４ｇ（０．１３８ｍｏｌ）、アクリル酸（東京化成工業（株）製）２５.９ｇ（０．３５９ｍｏｌ）、ｐ−トルエンスルホン酸（キシダ化学（株）製）３．２８ｇ（０．０１７ｍｏｌ）、トルエン１３５ｇ（１．４６３ｍｏｌ）、及びメトキノン（キシダ化学（株）製）０．３ｇ（０．００２ｍｏｌ）を仕込み、１００℃〜１１５℃で還流しながら理論脱水量を得るまで脱水エステル化反応を行った。その後、反応液をアルカリ中和し、２０％食塩水で洗浄を行った。洗浄後、トルエンを除去し、粘稠物を得た。さらに、得られた粘稠物の１Ｈ−ＮＭＲ分析を行った結果、目的とするジアクリレート（下記式）であることを確認した。
【０１４４】
１Ｈ−ＮＭＲ（４００ＭＨｚ，ＣＤ２Ｃｌ２，δ）：
１．３ｐｐｍ（ｄ，６Ｈ）、３．６−４．３ｐｐｍ（ｍ，４Ｈ）、５．８ｐｐｍ（ｄ，２Ｈ）、６．１ｐｐｍ（ｔ，２Ｈ）、６．３ｐｐｍ（ｄ，２Ｈ）、６．９ｐｐｍ（ｄ，２Ｈ）、７．０−７．６ｐｐｍ（ｍ，２０Ｈ）、７．８ｐｐｍ（ｓ，２Ｈ）。
【０１４５】
得られた粘稠物のＨＰＬＣ純度は、ＢＯＰＰＦ−ＰＯにアクリル酸が１つ付加した化合物（モノアクリレート体）が１２．６％、２個付加した目的物（下記式）が８６．９％、複数の分子にアクリル酸が１つ又は２つ付加した不純物の多量体が０．５％であった。そして、得られた粘稠物の屈折率は１．６３３であり、加熱残分は８２．５％であり、ＨＡＺＥが６１．９であり、色相（ＡＰＨＡ）は１８３であり、Ｌ＊は９５．９であり、ａ＊は４．４であり、ｂ＊は８．４であった。
【０１４６】
【化１４】
0005395352.tif 000015
【０１４７】
（実施例４）
１，４−シクロヘキサンジカルボン酸４３ｇ、実施例１で得られた化合物１２４ｇ、エチレングリコール３４ｇ、触媒としての酢酸カルシウム０．０３ｇ、および酢酸マンガン０．０１ｇを反応槽に投入し、撹拌しながら２００℃から２５０℃に徐々に加熱してエステル化反応を行った。反応より生成した水を系外へ抜き出した後、重合触媒である酸化ゲルマニウム０．０５ｇと、リン酸トリメチルエステル０．０５ｇとを投入して、昇温と減圧を行い、発生するエチレングリコールを抜きながら、加熱槽温度を２９０℃、真空度を３００Ｐａに到達させた。この状態で８時間反応を行い、反応物を水中に押し出して、屈折率１．６１５、ガラス転移温度（Ｔｇ）１２０℃、重量平均分子量４５０００のポリエステルを得た。